КЕРАМИЧЕСКАЯ МАССА ДЛЯ ИЗГОТОВЛЕНИЯ ОБЛИЦОВОЧНОЙ ПЛИТКИ
CERAMIC MASS FOR PRODUCTION OF FACING TILES

Изобретение относится к составам керамических масс, которые могут быть использованы, преимущественно, для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в уменьшении расхода каолина при сохранении прочности изделий, полученных из керамической массы.
Технический результат достигается тем, что керамическая масса для изготовления облицовочной плитки, включающая каолин, бентонит, лесс, плиточный бой, фосфорит, дополнительно включает кварцевый песок, причем компоненты находятся при следующем соотношении, мас.%: каолин 2,0-4,0; бентонит 2,0-4,0; лесс 67,5-75,5; плиточный бой 0,1-0,5: фосфорит 8,0-12,0; кварцевый песок 10,0-14,0.
В таблице приведены составы керамической массы для изготовления облицовочной плитки.
Таблица
Компоненты
Состав, мас.%:
1
2
3
Каолин
2,0
3,0
4,0
Бентонит
4,0
3,0
2,0
Лесс
75,5
71,9
67,5
Плиточный бой
0,5
0,1
0,5
Фосфорит
8,0
10,0
12,0
Кварцевый песок
10,0
12,0
14,0
Прочность на сжатие, МПа
~25
~25
~25
Для приготовления керамической массы могут быть использованы каолины, бентониты, лессы любых месторождений.
Компоненты дозируют в требуемых количествах, размалывают до порошкообразного состояния, готовят керамическую массу с влажностью 10-14%, из которой прессуют облицовочные плитки. На поверхность плиток напыляют слой глазури и при температуре 950-1050°C проводят обжиг.
Источник информации
1. SU 1542933, C04B 33/00, 1990.